(57)【要約】      （修正有）【課題】拡散性および軽量化を充たす拡散部材を用いたプロジェクタ・スクリーンを提供する。【解決手段】プロジェクタ・スクリーン１０は、プロジェクタ・スクリーン１０を所定の透明体に剥がして貼るためのライナー１５と，第一の接着材層１３と，プロジェクタから発せられた光を拡散させる空隙を持つ拡散層１１と、第２の接着層１４と、保護基材１２ａとハードコート層１２ａからなる表面保護層１２と、を有する。【選択図】図２
2017156451.tif 000002
【特許請求の範囲】
【請求項１】
プロジェクタから発せられた光を拡散させるシート状拡散部材を備え、
前記拡散部材が、空隙を持つ拡散層を有する、
プロジェクタ・スクリーン。
【請求項２】
前記拡散層が不織布を有し、
前記空隙が前記不織布の繊維間に存在する、
請求項１に記載のプロジェクタ・スクリーン。
【請求項３】
前記不織布の繊維のメジアン径が１０μｍ〜５０μｍである、
請求項２に記載のプロジェクタ・スクリーン。
【請求項４】
前記不織布の坪量が１０ｇ／ｍ２〜１５０ｇ／ｍ２である、
請求項２または３に記載のプロジェクタ・スクリーン。
【請求項５】
前記拡散層が複数の中空微小粒子を含む、
請求項１に記載のプロジェクタ・スクリーン。
【請求項６】
前記中空微小粒子が中空ガラスビーズである、
請求項５に記載のプロジェクタ・スクリーン。
【請求項７】
前記拡散層が塩化ビニル樹脂層である、
請求項５または６に記載のプロジェクタ・スクリーン。
【請求項８】
前記拡散層の可視域でのヘイズ値が２５以下である、
請求項５〜７のいずれか一項に記載のプロジェクタ・スクリーン。
【請求項９】
前記拡散層の可視域での拡散透過率が９０％以上である、
請求項５〜８のいずれか一項に記載のプロジェクタ・スクリーン。
【請求項１０】
前記拡散層が前記中空微小粒子を０．１重量％以上含む、
請求項５〜９いずれか一項に記載のプロジェクタ・スクリーン。
【請求項１１】
前記拡散層の少なくとも一方の主面の少なくとも一部に接着剤層を有する、
請求項１〜１０のいずれか一項に記載のプロジェクタ・スクリーン。
【請求項１２】
前記拡散部材が、前記拡散層上に接着剤層を介して表面保護層を有し、
前記表面保護層が透明基材層およびハードコート層を有する、
請求項１〜１１のいずれか一項に記載のプロジェクタ・スクリーン。
【発明の詳細な説明】
【技術分野】
【０００１】
本発明の一側面は、プロジェクタから発せられた光を映し出すプロジェクタ・スクリーンに関する。
【背景技術】
【０００２】
従来から、プロジェクタから発せられた光を映し出すプロジェクタ・スクリーンが知られている。例えば下記特許文献１には、映像源から投影された映像光を反射させて観察可能にする反射スクリーンが記載されている。この反射スクリーンは、光を透過可能な光透過部と、その光透過部とスクリーン面に沿って交互に複数配列され、空気が存在する空洞部とを備える。
【先行技術文献】
【特許文献】
【０００３】
【特許文献１】特開２０１０−２０４５７３号公報
【発明の概要】
【発明が解決しようとする課題】
【０００４】
一般に、上記の反射スクリーンのようなプロジェクタ・スクリーンは、プロジェクタから発せられた光を拡散させる拡散部材を備え、これにより一定の視野角が確保される。店舗等で使用されるこれらのプロジェクタ・スクリーンは大型化する傾向にある。しかし、従来の拡散部材は、アクリル樹脂などで形成された、一定以上の厚さを有する板状の部材を多く利用するため、大型化するほど重くなってしまい、これはそのままプロジェクタ・スクリーンの重さに影響する。そこで、プロジェクタ・スクリーン用としての拡散性および軽量化を充たす拡散部材が望まれている。
【課題を解決するための手段】
【０００５】
本発明の一側面に係るプロジェクタ・スクリーンは、プロジェクタから発せられた光を拡散させるシート状拡散部材を備え、拡散部材が、空隙を持つ拡散層を有する。
【０００６】
このような側面においては、拡散部材が空隙を持つ拡散層を有し、この空隙の存在が拡散部材の拡散性と軽量化に寄与する。
【発明の効果】
【０００７】
本発明の一側面によれば、拡散性および軽量性を併せ持つ拡散部材を備えるプロジェクタ・スクリーンを提供できる。
【図面の簡単な説明】
【０００８】
【図１】第１実施形態に係るプロジェクタ・スクリーンの利用例を示す図である。
【図２】第１実施形態に係るプロジェクタ・スクリーンの断面図である。
【図３】第１実施形態に係る拡散層の拡大図である。
【図４】第２実施形態に係るプロジェクタ・スクリーンの一例の断面図である。
【図５】第２実施形態に係るプロジェクタ・スクリーンの別の例の断面図である。
【図６】実施例および比較例の実験環境を説明するための図である。
【発明を実施するための形態】
【０００９】
以下、添付図面を参照しながら本発明の実施形態を詳細に説明する。なお、図面の説明において同一または同等の要素には同一の符号を付し、重複する説明を省略する。
【００１０】
（第１実施形態）
図１〜図３を参照しながら、第１実施形態に係るプロジェクタ・スクリーン１０の構成を説明する。プロジェクタ・スクリーン１０は、プロジェクタから発せられた光（より具体的には映像光）を映し出すシート状の物品である。プロジェクタ・スクリーン１０は所定の透明性を有する。
【００１１】
本明細書において「シート状」とは、板状のもののみならず、可とう性のあるフィルム状のものも含む概念である。また、本明細書において「透明性」とは、可視域の光波長範囲（３８０ｎｍ〜７８０ｎｍ）において少なくとも６０％以上または７０％以上の光透過性を有することをいう。
【００１２】
図１はプロジェクタ・スクリーン１０の利用例を示す。この例では、プロジェクタ・スクリーン１０はリア・プロジェクション・システムの一構成要素として用いられ、ガラス窓やアクリル板などの透明体に貼り付けることができる。プロジェクタ・スクリーン１０は、その背面に配されたプロジェクタ２０から発せられた映像光を投影する。図１は矩形のプロジェクタ・スクリーン１０が窓Ｗに貼られた形態を示すが、プロジェクタ・スクリーン１０の形状および設置箇所は任意に定めてよい。例えば、床に立てた人型のプロジェクタ・スクリーンにも本発明を適用できる。プロジェクタ・スクリーン１０を透明体に貼り付けることは必須ではなく、例えばプロジェクタ・スクリーン１０は垂れ幕式であってもよい。
【００１３】
プロジェクタ２０は、パーソナル・コンピュータ（ＰＣ）などの情報処理装置から入力された映像信号を映像光に変換し、その映像光を光源から出力する装置である。映像光として出力される映像は静止画でもよいし動画でもよい。プロジェクタ２０の一例として超短焦点プロジェクタが挙げられるが、これに限定されるものではなく、任意の種類のプロジェクタを用いてよい。
【００１４】
図１に示す利用例では、プロジェクタ・スクリーン１０は、プロジェクタ２０の光源から発せられた映像光を裏面で受け、当該裏面の反対側の表示面に向けてその映像光を透過させる。図２はプロジェクタ・スクリーン１０が供給される際の層構造の一例を示す断面図である。この例では、プロジェクタ・スクリーン１０はシート状の拡散部材を含む。拡散部材は、プロジェクタ２０から発せられた光（映像光）を拡散させる部材である。
【００１５】
拡散部材は、空隙を持つ拡散層１１を有するが、さらにプロジェクタ・スクリーン１０を透明体（例えば、図１に示す窓Ｗ）に貼り付けるための第１の接着剤層１３を備えてもよい。拡散部材はさらに、拡散層１１の保護のため、第２の接着剤層１４を介して、拡散層１１の表面に表面保護層１２を備えてもよい。第１の接着剤層１３はライナー１５で保護される。プロジェクタ・スクリーン１０を利用する際には、ユーザはそのライナー１５を剥がしてプロジェクタ・スクリーン１０を所定の透明体に貼る。
【００１６】
第１の接着剤層１３および第２の接着剤層１４の例として感圧接着剤（ＰＳＡ）層が挙げられるが、これら二つの接着剤層の材料は限定されない。第１の接着剤層１３と第２の接着剤層１４として同じ感圧接着剤を用いてもよいし異なったものを用いてもよい。第１の接着剤層１３および第２の接着剤層１４は拡散層１１の面全体に形成されていてもよいし、部分的に形成されていてもよい。各接着剤層は接着剤を塗布することで形成してもよいし、感圧接着剤シート等を貼り合わせて形成してもよい。
【００１７】
拡散層１１における空隙の存在は、拡散層１１の拡散性に寄与するとともに、拡散層１１の軽量化に寄与する。拡散層１１は入射面１１１と、その反対側の面である出射面１１２とを有する。入射面１１１はプロジェクタ２０から発せられた光を受ける面であり、出射面１１２はその光を出射する面である。なお、拡散層１１は、可とう性を持つシートやフィルムで構成されてもよい。拡散層１１が可とう性を有する場合は、拡散部材およびプロジェクタ・スクリーン自体に可とう性を与えることができ、拡散部材およびプロジェクタ・スクリーンをロール状に収納したり、曲面を持つ基材上にそれらを設置したりすることが容易になる等の利点が得られる。
【００１８】
本実施形態の拡散層１１は不織布により形成される。不織布は繊維間に空隙を有し、その構造のため、拡散層１１に光拡散性を持たせるとともに、拡散層１１を軽量化することができる。また、拡散層１１として不織布を用いることで、拡散部材およびプロジェクタ・スクリーン１０に可とう性を付与することができる。不織布の繊維材料の例として、透明性を有するＰＥＴ、アクリル、ポリプロピレン（ＰＰ）、およびポリカーボネートが挙げられるが、これらに限定されない。単一の材料を用いることもできるし、複数の材料を用いることもできる。
【００１９】
拡散層１１の坪量は、プロジェクタ・スクリーン用としての光拡散性を発揮するため、１０ｇ／ｍ２以上、２０ｇ／ｍ２以上、あるいは３０ｇ／ｍ２以上であってもよい。一方、透過型プロジェクタ・スクリーンとして必要な透過性と軽量化とを図るため、その坪量は１５０ｇ／ｍ２以下、１００ｇ／ｍ２以下、あるいは９０ｇ／ｍ２以下であってもよい。
【００２０】
透過型プロジェクタ・スクリーンとしての透過性を確保するうえで、拡散層１１の厚さは１００μｍ以下または９０μｍ以下であってもよい。また、透過型プロジェクタ・スクリーンとしての光拡散性を確保するうえで、拡散層１１の厚さは５０μｍ以上、６０μｍ以上、あるいは７０μｍ以上でもよい。
【００２１】
拡散層１１の可視域での拡散透過率は９０％以上であってもよい。例えば、上記のように拡散層１１の坪量または厚さを設定することでその拡散透過率を実現することができる。
【００２２】
不織布の繊維のメジアン径は１０μｍ以上でも２０μｍ以上でもよく、また、５０μｍ以下でも４０μｍ以下でもよい。このように繊維の平均径を設定することで、繊維が人の目に見えないようにさせつつ光を均一に拡散させることができる。すなわち、透過性と拡散性との間の良好なバランスを取ることができる。
【００２３】
なお、上述する坪量および厚みは不織布ウエブを加圧成型することで調整することも可能である。
【００２４】
拡散層１１が不織布で形成される場合は、図３に示すように、拡散層１１内に多数の空隙が形成される。この空隙は不織布の繊維１１３の間にできるものであり、言い換えると、その空隙は不織布の繊維１１３により形成される。不織布の繊維と空気との屈折率の差を大きくするほど光の拡散度合いを大きくすることができる。例えば、不織布の繊維１１３として利用できるＰＥＴの屈折率は１．６３であり、アクリルは１．４９〜１．５３であり、ＰＰは１．４８であり、ポリカーボネートは１．５９である。いずれにしても、屈折率の差の基準となる空気の屈折率は１であるので、空気と不織布の繊維１１３との間の屈折率を大きくすることができ、その結果、プロジェクタ２０からの光を拡散層１１により十分に拡散させることができる。このような拡散層１１を導入することで光の放射範囲を広げることができるので、短焦点または超短焦点プロジェクタからの映像を鮮明に映すことができる。
【００２５】
それに加えて、不織布は微細な繊維の集合であり、多数の繊維の表面積の和、すなわち、光が屈折する面の総面積が大きい。例えば、その総面積は、例えば、従来品である拡散剤を混ぜたアクリル板からなる拡散部材と比較して大きい。このことも光を十分に拡散させることに貢献する。
【００２６】
上述したように、拡散層１１を傷または埃から守るため拡散層１１上に表面保護層１２を積層してもよい。表面保護層１２の例として粘着剤付保護フィルムが挙げられる。図２に一例として示す粘着剤付保護フィルムは、コーティング剤により形成されたハードコート層１２ａと、そのコーティング剤が拡散層１１に浸み込むのを防止するための透明な保護基材１２ｂと、拡散層１１と接する面に設けられた第２の接着剤層１４とを備える。コーティング剤の例としてアクリル系ハードコートが挙げられるが、これに限定されない。また、保護基材１２ｂの材料としてポリエチレンテレフタレート（ＰＥＴ）が挙げられるが、保護基材１２ｂの材料も限定されない。
【００２７】
なお、プロジェクタ・スクリーン１０の最外層に、帯電防止処理または反射防止処理された層を設けてもよい。
【００２８】
（第２実施形態）
図４を参照しながら、第２実施形態に係るプロジェクタ・スクリーン１０Ａの構成を説明する。第１実施形態と同様に、プロジェクタ・スクリーン１０Ａは、空隙を持つ拡散層を有するシート状の拡散部材を含む。第１実施形態と異なる点は拡散層の構造であり、他の点については第１実施形態と同様である。以下では、拡散層の構造について特に説明する。
【００２９】
図４は、プロジェクタ・スクリーン１０Ａが供給される際の層構造の一例を示す。この例では、プロジェクタ・スクリーン１０Ａは、空隙を持つ拡散層１１Ａを有するシート状の拡散部材を有する。さらに、プロジェクタ・スクリーン１０Ａは透明体（例えば、図１に示す窓Ｗ）に貼り付けるための第１の接着剤層１３を備えてもよい。第１の接着剤層１３はライナー１５で保護される。さらに、拡散層１１Ａを保護する表面保護層１２を備えてもよい。表面保護層１２は、例えば、第２の接着剤層１４で拡散層１１Ａ上に貼り付けることができる。プロジェクタ・スクリーン１０Ａを利用する際には、ユーザはライナー１５を剥がしてプロジェクタ・スクリーン１０Ａを所定の透明体に貼ることができる。第１の接着剤層１３および第２の接着剤層１４の具体的な構成については、第１実施形態と同様に様々な形態が考えられる。
【００３０】
プロジェクタ・スクリーン１０Ａでは、拡散層１１Ａは樹脂中に多数の中空微小粒子１１４を含むシート状の層である。中空微小粒子内の空隙の存在が拡散層１１Ａの拡散性に寄与するとともに、拡散層１１Ａの軽量化に寄与する。透明な樹脂および透明な中空微小粒子１１４を使用することで、拡散層１１Ａに透明性を付与することもできる。
【００３１】
拡散層１１Ａは入射面１１１Ａと、その反対側の面である出射面１１２Ａとを含む。入射面１１１Ａはプロジェクタ２０から発せられた光を受ける面であり、出射面１１２Ａはその光を出射する面である。
【００３２】
拡散層１１Ａの作製に用いられる樹脂の材料の例は特に限定されない。例えば、ポリエチレン樹脂、ポリプロピレン樹脂、ポリ塩化ビニル樹脂、ポリ塩化ビニリデン樹脂、ポリ酢酸ビニル樹脂、ポリエステル樹脂、ポリオレフィン樹脂、アクリル樹脂、ポリスチレン樹脂、ポリカーボネート樹脂、ポリアミド樹脂、ＰＥＴ（ポリエチレンテレフタレート）、二軸延伸を行ったポリエチレンテレフタレート、ポリエチレンナフタレート樹脂、ポリビニルナフタレン樹脂、ポリアミドイミド樹脂、ポリイミド樹脂、芳香族ポリアミド樹脂、セルロースアシレート、セルローストリアセテート、セルロースアセテートプロピオネート、セルロースダイアセテート等が使用できる。このうち、特に透明性、柔軟性、取り扱い性の観点から、ポリ塩化ビニル樹脂（ＰＶＣ）およびアクリル樹脂を用いてもよい。なお、これらの樹脂には、カーボンなどの他の着色剤を添加してもよいし、中空微小粒子の分散性をあげるために分散剤を含めたりしてもよい。さらに、拡散層１１Ａに可塑性を付与するためにポリエステル系、アジピン酸系、またはフタル酸系の可塑剤を添加してもよい。
【００３３】
中空微小粒子１１４は、真空のまたは空気が存在する空隙１１４ａを備えた微小粒子である。中空微小粒子１１４は透明体であってもよい。中空微小粒子１１４の材料は特に限定されず、無機材料あるいは有機樹脂材料いずれの材料を用いてもよい。無機材料としては、酸化珪素、酸化チタン、酸化アルミニウム、酸化錫、酸化亜鉛、酸化セリウム、酸化ジルコニウム等が挙げられる。あるいはソーダ石灰ガラスなどのガラスを用いて中空微小粒子１１４（中空ガラスビーズ）を作製してもよい。また、有機樹脂材料としては、例えば架橋ポリメタクリル酸メチル等を使用できる。なお、中空微小粒子１１４自体は周知であり、その製造方法は例えば特表２００８−５２１７５０号公報に記載されている。市販の中空微小粒子としては、スリーエム社製グラスバブルズ等が挙げられる。
【００３４】
一実施形態では、多数の中空微小粒子１１４は拡散層１１Ａ内に略均等に分散した状態で含まれる。拡散層１１Ａの幅方向に沿って見た場合に中空微小粒子１１４同士が重なるように複数の中空微小粒子１１４が配されてもよい。あるいは、多数の中空微小粒子１１４が二次元状または三次元状に配されてもよい。あるいは、拡散層１１Ａ内で多数の中空微小粒子１１４がランダムに配されてもよい。
【００３５】
中空微小粒子１１４を含む拡散層１１Ａは例えば次のように作製できる。まず、塩化ビニル樹脂やアクリルなどの樹脂材料と、中空微小粒子と、可塑剤等とを溶剤とともに混合撹拌することで、溶液を得る。そして、表面を剥離処理した基材上にその溶液をコーティングし、乾燥および加熱硬化させる。このような処理により、中空微小粒子１１４が分散して配置されたフィルム状の拡散層１１Ａを形成できる。
【００３６】
中空微小粒子１１４の空隙率は限定されない。例えば、その空隙率は、良好な光拡散性およびスクリーンの軽量化のために３０Ｖｏｌ％以上、４０Ｖｏｌ％以上、または５０Ｖｏｌ％以上でもよい。一方、中空微小粒子１１４が十分な形状維持性を得るために、その空隙率は９５Ｖｏｌ％以下、８５Ｖｏｌ％以下、または８０Ｖｏｌ％以下でもよい。なお、この空隙率は、中空微小粒子全体の体積に占める空隙部分の体積を百分率（％）で表した体積比を意味する。例えば、空隙率は、透過型電子顕微鏡で撮影した写真をもとに平均粒子径（外径）及び平均内孔径を測定することで算出することができる。
【００３７】
中空微小粒子１１４の外径の下限は例えば１５μｍでもよく、その上限は例えば５０μｍでもよい。なお、この外径はメジアン径である。中空微小粒子の寸法をこのように設定することで、中空微小粒子が人の目に見えないようにさせつつ光を均一に拡散させることができる。すなわち、透過性と拡散性との間の良好なバランスを取ることができる。中空微小粒子１１４の外殻の厚さの下限は例えば０．５μｍでもよく、その上限は例えば１．５μｍでもよい。
【００３８】
拡散層１１Ａの可視域での拡散透過率は９０％以上であってもよい。例えば、上記のように中空微小粒子１１４を設計することでその拡散透過率を実現することができる。
【００３９】
拡散層１１Ａの厚さの上限は例えば５０μｍ、６０μｍ、７０μｍ、８０μｍ、９０μｍ、または１００μｍでもよい。中空微小粒子１１４を二次元状に配した場合には、拡散層１１Ａを中空微小粒子１１４の外径とほぼ同じ程度にまで薄くすることができる。拡散層１１Ａを薄くするほど拡散部材をより軽量化できる。
【００４０】
拡散層１１Ａが塩化ビニル樹脂を主成分とし、ソーダ石灰ガラスを主成分とする中空微小粒子を含む場合において、中空微小粒子の含有量は、拡散性と軽量化を備えるため、拡散層１１Ａ全体の４０Ｖｏｌ％以上、５０Ｖｏｌ％以上、または６０Ｖｏｌ％以上であってもよい。一方、拡散層１１Ａの耐久性を考慮すると、その含有量は９０Ｖｏｌ％以下、８５Ｖｏｌ％以下、または８０Ｖｏｌ％以下であってもよい。
【００４１】
また、中空微小粒子の含有量は、拡散性と軽量化を備えるため、拡散層１１Ａ全体の０．１重量％以上、０．５重量％以上、１重量％以上、または３重量％以上でもよい。一方、拡散層１１Ａの耐久性を考慮すると、その含有量は１０重量％以下または５重量％以下でもよい。
【００４２】
拡散層１１Ａは多数の中空微小粒子１１４を含むので、入射面１１１Ａと出射面１１２Ａとの間には図４に示すように多数の空隙１１４ａが形成される。中空微小粒子１１４の材料と空気との屈折率の差を大きくするほど光の拡散度合いを大きくすることができる。例えば、ソーダ石灰ガラスの屈折率は１．５１である。いずれにしても、屈折率の差の基準となる中空微小粒子１１４の中心部（真空または空気）の屈折率は１であるので、中空微小粒子１１４の中心部と外殻との間の屈折率を大きくすることができ、その結果、プロジェクタ２０からの光を拡散層１１Ａにより十分に拡散させることができる。また、その光は中空微小粒子１１４の外殻に入射した時点、内部（空隙１１４ａ）に入った時点、その内部から外殻に出る時点、およびその外殻から出射する時点でそれぞれ屈折する。このように光が中空微小粒子１１４により何度も屈折することも、プロジェクタ２０からの光を十分に拡散させることに貢献する。
【００４３】
なお、第１の実施形態と同様に、拡散層１１Ａを傷または埃から守るため拡散層１１Ａ上に表面保護層１２を積層してもよい。表面保護層１２の例として粘着剤付保護フィルムが挙げられる。図４に一例として示す粘着剤付保護フィルムは、コーティング剤により形成されたハードコート層１２ａと、そのコーティング剤が拡散層１１Ａに浸み込むのを防止するための透明な保護基材１２ｂと、拡散層１１Ａと接する面に設けられた第２の接着剤層１４とを備える。コーティング剤の例としてアクリル系ハードコートが挙げられるが、これらに限定されない。また、保護基材１２ｂの材料としてポリエチレンテレフタレート（ＰＥＴ）が挙げられるが、保護基材１２ｂの材料も限定されない。
【００４４】
図５は、第２実施形態での別の例として示すプロジェクタ・スクリーン１０Ｂが供給される際の層構造の一例を示す。プロジェクタ・スクリーン１０Ｂも、拡散層１１Ａを有する拡散部材を有する。プロジェクタ・スクリーン１０Ｂは、拡散層１１Ａの一方の面に例えば第１の接着剤層１６を介してＰＥＴ等の基材層１７を貼り合わせた構造を有してもよい。さらに、プロジェクタ・スクリーン１０Ｂは、基材層１７の裏面に設けた第２の接着剤層１８を備えてもよく、この第２の接着剤層１８を介してプロジェクタ・スクリーン１０Ｂをガラス窓や透明体に貼り付けることができる。この第２の接着剤層１８はライナー１５で保護される。また、拡散層１１Ａ上には、アクリルハードコートに替えて、耐薬品性が高いフッ素系保護膜１９を表面保護層として拡散層１１Ａの面に直接コーティングすることも可能である。第１の接着剤層１６および第２の接着剤層１８の材料は限定されないが、例えば感圧接着剤でもよい。
【００４５】
透明性の高い樹脂と中空微小粒子１１４とを拡散層１１Ａのために用いることで、透明性が高いプロジェクタ・スクリーン１０Ａ，１０Ｂを提供することも可能である。例えば、スクリーンのヘイズ値が２５以下または２０以下であれば、良好な透明性を確保できる。また、そのヘイズ値が１０以上または１５以上であれば、スクリーンとしての良好な投影性も確保できる。このような透明性の高いプロジェクタ・スクリーン１０Ａ，１０Ｂは、例えば店舗のウィンドウに貼り付けてもウィンドウの透明性を阻害することが少ないため、店舗用ディスプレイとして優れた効果を発揮できる。
【００４６】
以上説明したように、本発明の一側面に係るプロジェクタ・スクリーンは、プロジェクタから発せられた光を拡散させるシート状拡散部材を備え、拡散部材が、空隙を持つ拡散層を有する。
【００４７】
このような側面においては、拡散部材が空隙を持つ拡散層を有し、この空隙の存在が拡散部材の拡散性と軽量化に寄与する。このことは、プロジェクタ・スクリーンの寸法を大きくした場合に特に有利である。例えば、実店舗のガラス面にプロジェクタの映像を映すために該ガラス面にこのプロジェクタ・スクリーンを貼る場合には、プロジェクタ・スクリーンが軽いのでガラス面に掛かる重量を抑えることができる。また、作業者にとっては、プロジェクタ・スクリーンをそのガラス面に貼る作業が楽になる。
【００４８】
他の側面に係るプロジェクタ・スクリーンでは、拡散層が不織布を有し、空隙が不織布の繊維間に存在してもよい。不織布は軽いので、その不織布で形成された拡散層を備えるプロジェクタ・スクリーンも軽くすることができる。また、不織布は安価なので、プロジェクタ・スクリーンの製造コストを抑えることもできる。加えて、不織布は微細な繊維の集合であり、多数の繊維の表面積の和（すなわち、光が屈折する面の総面積）が大きいので、光を十分に拡散させることができる。
【００４９】
他の側面に係るプロジェクタ・スクリーンでは、不織布の繊維のメジアン径が１０μｍ〜５０μｍであってもよい。このように繊維の径を設定することで、繊維を人の目に見えないようにさせつつ光を均一に拡散させることができる。
【００５０】
他の側面に係るプロジェクタ・スクリーンでは、不織布の坪量が１０ｇ／ｍ２〜１５０ｇ／ｍ２であってもよい。このように坪量を設定することで、光の拡散性と拡散部材の軽量化とを実現することができる。
【００５１】
他の側面に係るプロジェクタ・スクリーンでは、拡散層が複数の中空微小粒子を含んでもよい。中実ではなく中空微小粒子を用いることで拡散層の重さを抑えることができ、したがって、プロジェクタ・スクリーンを軽くすることができる。加えて、光は中空微小粒子の外殻に入射した時点、中空微小粒子内部（空隙）に入った時点、その内部から外殻に出る時点、およびその外殻から出射する時点でそれぞれ屈折する。このように光が中空微小粒子により何度も屈折するので、プロジェクタから発せられた光をこの拡散層により均一に拡散させることができる。
【００５２】
他の側面に係るプロジェクタ・スクリーンでは、中空微小粒子が中空ガラスビーズであってもよい。
【００５３】
他の側面に係るプロジェクタ・スクリーンでは、拡散層が塩化ビニル樹脂層であってもよい。
【００５４】
他の側面に係るプロジェクタ・スクリーンでは、拡散層の可視域でのヘイズ値が２５以下であってもよい。この場合には、プロジェクタ・スクリーンの良好な透明性を確保できる。
【００５５】
他の側面に係るプロジェクタ・スクリーンでは、拡散層の可視域での拡散透過率が９０％以上であってもよい。
【００５６】
他の側面に係るプロジェクタ・スクリーンでは、拡散層が中空微小粒子を０．１重量％以上含んでもよい。
【００５７】
他の側面に係るプロジェクタ・スクリーンでは、拡散層の少なくとも一方の主面の少なくとも一部に接着剤層を有してもよい。この接着剤層によりプロジェクタ・スクリーンを透明体に簡単に貼ることができる。
【００５８】
他の側面に係るプロジェクタ・スクリーンでは、拡散部材が、拡散層上に接着剤層を介して表面保護層を有し、表面保護層が透明基材層およびハードコート層を有してもよい。表面保護層により拡散層を傷または埃から保護することができる。
【実施例１】
【００５９】
以下、実施例に基づいて本発明を具体的に説明するが、本発明はそれらに何ら限定されるものではない。
【００６０】
（不織布で形成した拡散層）
不織布で拡散層を作成した。不織布の材料はＰＥＴであり、繊維の平均径は約２０μｍであった。拡散層の坪量は８５ｇ／ｍ２であり、厚さは８０μｍであった。拡散層の面の寸法は２１０ｍｍ×２９７ｍｍ（Ａ４サイズ）とした。この拡散層と、ＰＥＴ製の透明保護基材（東洋紡株式会社）およびアクリル系樹脂ハードコート（モメンティブ・パフォーマンス・マテリアルズ・ジャパン合同会社製）によるコーティング層とから成る表面保護層とを感圧接着剤で貼り合わせることで、実施例に係るシート状拡散部材からなるプロジェクタ・スクリーンを作製した。このプロジェクタ・スクリーンの厚さは１８１μｍであった。
【００６１】
比較例として３種類のプロジェクタ・スクリーンを用意した。比較例１は三菱製紙株式会社製のＭＲＰＳ−Ｗ１００Ａ（ホワイトタイプ）であり、比較例２は同社製のＭＲＰＳ−Ｇ１００Ａ（グレータイプ）であった。これら二つのフィルムは拡散物質としてキセロゲルを含み、厚さは１４７μｍであった。比較例３は、スリーエム社製のリアプロジェクションフィルム  Ｆ−ＲＰＦであった。このフィルムは拡散物質としてガラスビーズを含み、厚さは３２３μｍであった。これら三つの比較例の面の寸法は実施例と同じにした（すなわち、２１０ｍｍ×２９７ｍｍ）。
【００６２】
図６を参照しながら、個々のプロジェクタ・スクリーンについて行った実験環境を説明する。プロジェクタ３１（ＢｅｎＱ社製の超短焦点プロジェクタ）の前面から０．３５ｍ離れた所に厚さ５ｍｍのアクリル板３２を立て、そのアクリル板の背面（プロジェクタ３１と向かい合う方の面）にプロジェクタ・スクリーン３３を感圧接着剤で貼った。鉛直方向に沿った、プロジェクタ３１のレンズの中心からプロジェクタ・スクリーン３３の上辺までの距離は１．０７ｍであり、プロジェクタ３１から発せられた光のプロジェクタ・スクリーン３３への入射角は約７０°であった。拡散層の性能を検証するために、アクリル板３２の前面から２．５ｍ離れた所にカメラ３４（ニコン社製の一眼レフカメラ  Ｄ３００）を設置した。具体的には、視野角が０°、３０°、および６０°の地点にカメラ３４を設け、これら三つの場合のすべてにおいて、水平方向に延びるカメラ３４の光学中心がプロジェクタ・スクリーン３３の中心を向くようにカメラ３４の高さおよび向きを調整した。プロジェクタ・スクリーン３３には、白地に「３Ｍ」という黒の文字が描画された画像を映した。
【００６３】
このような環境下で実施例および比較例１〜３について測定した平均輝度、各視野角における輝度（視野角０°の場合を基準（１００％）とする百分率で表現）、およびコントラスト（黒文字部分の輝度に対する白地部分の輝度の比）の結果を表１に示す。この表における丸印は結果が優良であったことを示し、三角印は結果が比較的良好であったことを示し、バツ印は結果が良くなかったことを示す。
【表１】
2017156451.tif 000003
【００６４】
実施例および比較例１〜３におけるプロジェクタ・スクリーンのそれぞれについて、寸法が１００ｍｍ×１００ｍｍであり且つ片面に接着剤層の付いた拡散部材の重さを測定し、単位面積あたりの重量を計算した。この結果を表２に示す。
【表２】
2017156451.tif 000004
【００６５】
（中空微小粒子を含む拡散層）
３Ｍ社製の中空微小粒子（製品名：グラスバブルズ）を用いて、上記第２の実施形態に相当する拡散部材を作製した。具体的には、表３に示す割合にてＰＶＣ樹脂、可塑剤、および中空微小粒子を混合攪拌し、中空微小粒子を分散させた溶液をＰＥＴ製の基材上にコーティングした。そして、その溶液を約２００℃で数分間乾燥させ、実施例１に係るフィルム状の拡散層を作製した。この拡散層の構成要素の最終的な構成比は表３に示す通りである。拡散層の厚さは４８μｍであり、拡散層の面の寸法は２１０ｍｍ×２９７ｍｍ（Ａ４サイズ）とした。この拡散層と、ＰＥＴ製の透明保護基材（５０μｍ、東洋紡株式会社製）およびコーティング層から成る表面保護層（アクリル系ハードコート（モメンティブ・パフォーマンス・マテリアルズ・ジャパン合同会社製）とを感圧接着剤で貼り合わせることで、シート状拡散部材からなる実施例１に係るプロジェクタ・スクリーンを作製した。このプロジェクタ・スクリーンの厚さは１４９μｍであった。
【表３】
2017156451.tif 000005
【００６６】
また、実施例１で用いたＰＶＣ樹脂、可塑剤、および中空微小粒子に加えてさらに黒色色素（カーボンブラック）を含む、実施例２に係る拡散層を作製した。これらの材料の割合は表３に示す通りである。実施例２に係る拡散層の作製方法は、溶液に黒色色素を加えた点以外は実施例１と同じである。拡散層の厚さおよび面の寸法は実施例１と同じにした。この拡散層と、ＰＥＴ製の保護基材およびコーティング層から成る表面保護層とを感圧接着剤で貼り合わせることで、実施例２に係るプロジェクタ・スクリーンを作製した。
【００６７】
さらに二つの既存のプロジェクタ・スクリーンを比較例として用意した。比較例１は三菱製紙株式会社製のＭＲＯＳ−Ｔ１００Ｐであった。このフィルムは拡散物質としてキセロゲルを含み、厚さは１１４μｍであった。比較例２は、スリーエム社製のリアプロジェクションフィルムＲＰＦ１２０であった。このフィルムはガラスビーズを含み、厚さは２９４μｍであった。比較例１および２に係るフィルムの面の寸法も２１０ｍｍ×２９７ｍｍとした。
【００６８】
個々のプロジェクタ・スクリーンについての実験環境は、図６で示される、不織布で形成した拡散層に関する実験環境と同じであった。
【００６９】
このような環境下で実施例１，２および比較例１，２について測定した透過率、ヘイズ、平均輝度、各視野角における輝度（視野角０°の場合を基準（１００％）とする百分率で表現）、およびコントラスト（黒文字部分の輝度に対する白地部分の輝度の比）の結果を表４に示す。この表における丸印は結果が優良であったことを示し、三角印は結果が比較的良好であったことを示し、バツ印は結果が良くなかったことを示す。
【表４】
2017156451.tif 000006
【００７０】
実施例１，２および比較例１，２におけるプロジェクタ・スクリーンのそれぞれについて、寸法が１００ｍｍ×１００ｍｍであり且つ片面に接着剤層の付いた拡散部材の重さを測定し、単位面積あたりの重量を計算した。この結果を表５に示す。
【表５】
2017156451.tif 000007
【００７１】
以上、本発明をその実施形態および実施例に基づいて詳細に説明した。しかし、本発明は上記実施形態および実施例に限定されるものではない。本発明は、その要旨を逸脱しない範囲で様々な変形が可能である。
【００７２】
上記実施形態ではプロジェクタ・スクリーン１０，１０Ａ，１０Ｂが表面保護層１２を備えたが、表面保護層は必須の構成要素ではない。
【符号の説明】
【００７３】
１０，１０Ａ，１０Ｂ…プロジェクタ・スクリーン、１１，１１Ａ…拡散層、１２…表面保護層、１２ａ…ハードコート層、１２ｂ…保護基材、１３…第１の接着剤層、１４…第２の接着剤層、１５…ライナー、１６…第１の接着剤層、１７…基材層、１８…第２の接着剤層、１９…フッ素系保護膜、１１１，１１１Ａ…入射面、１１２，１１２Ａ…出射面、１１３…不織布の繊維、１１４…中空微小粒子、１１４ａ…空隙（中空微小粒子の内部）。
【図１】
2017156451.tif 000008
【図２】
2017156451.tif 000009
【図３】
2017156451.tif 000010
【図４】
2017156451.tif 000011
【図５】
2017156451.tif 000012
【図６】
2017156451.tif 000013